(57)【要約】【課題】表面粘着性の少ない難燃性に優れたシリコーンゴム被覆織物を形成し得る織物被覆用液状シリコーンゴム組成物および該織物被覆用液状シリコーンゴム組成物の硬化物で被覆された被覆織物を提供する。【解決手段】補強性シリカ微粉末を０．０６〜３５質量％含有し、水酸化アルミニウムを６〜３０質量％含有し、溶剤およびレジン状オルガノポリシロキサンを含有せず、硬化物のＪＩＳ  Ｋ６２５１に規定される伸びが１５０％以上であることを特徴とする織物被覆用液状シリコーンゴム組成物。【選択図】なし【特許請求の範囲】
【請求項１】
補強性シリカ微粉末を０．０６〜３５質量％含有し、水酸化アルミニウムを６〜３０質量％含有し、溶剤およびレジン状オルガノポリシロキサンを含有せず、硬化物のＪＩＳ  Ｋ６２５１に規定される伸びが１５０％以上であることを特徴とする織物被覆用液状シリコーンゴム組成物。
【請求項２】
硬化物のＪＩＳ  Ｋ６２５３に規定されるタイプＡデュロメータによる硬さが３０以上であることを特徴とする請求項１記載の織物被覆用液状シリコーンゴム組成物。
【請求項３】
硬化物のＪＩＳ  Ｋ６２５１に規定される引張強さが２．０ＭＰａ以上であることを特徴とする請求項１記載の織物被覆用液状シリコーンゴム組成物。
【請求項４】
２５℃における粘度が１〜１００Ｐａ・ｓであり、ヒドロシリル化反応硬化型液状シリコーンゴム組成物であることを特徴とする請求項１〜３の何れか１項に記載の織物被覆用液状シリコーンゴム組成物。
【請求項５】
溶剤およびレジン状オルガノポリシロキサンを含有せず、硬化物のＪＩＳ  Ｋ６２５１に規定される伸びが１５０％以上であり、下記成分からなることを特徴とする織物被覆用液状シリコーンゴム組成物。
（Ａ）（Ａ−１）アルケニル基の含有量が０．５質量％未満であり分子鎖末端にのみアルケニル基を有するジオルガノポリシロキサン、および、（Ａ−２）アルケニル基の含有量が０．５〜１０．０質量％であるアルケニル基含有ジオルガノポリシロキサン｛（Ａ−１）成分中のアルケニル基のモル数に対して（Ａ−２）成分中のアルケニル基のモル数が、３．８倍未満となる量｝からなる混合物であるアルケニル基含有ジオルガノポリシロキサン  １００質量部
（Ｂ）一分子中に少なくとも２個のケイ素原子結合水素原子を有するオルガノハイドロジェンポリシロキサン  ［（Ｂ）成分中のケイ素原子結合水素原子と（Ａ）成分中のアルケニル基とのモル比が（０．９：１．０）〜（５．０：１．０）となる量］、
（Ｃ）ヒドロシリル化反応触媒  ［本組成物を硬化させる量］
（Ｄ）補強性シリカ微粉末  ０．１〜５０質量部、および、
（Ｅ）水酸化アルミニウム  １０〜３０質量部
【請求項６】
硬化物のＪＩＳ  Ｋ６２５３に規定されるタイプＡデュロメータによる硬さが３０以上であることを特徴とする請求項５記載の織物被覆用液状シリコーンゴム組成物。
【請求項７】
硬化物のＪＩＳ  Ｋ６２５１に規定される引張強さが２．０ＭＰａ以上であることを特徴とする請求項５記載の織物被覆用液状シリコーンゴム組成物。
【請求項８】
２５℃における粘度が１〜１００Ｐａ・ｓであることを特徴とする請求項５〜７の何れか１項に記載の織物被覆用液状シリコーンゴム組成物。
【請求項９】
請求項１〜８のいずれか１項に記載の織物被覆用液状シリコーンゴム組成物の硬化物で被覆されたことを特徴とする、硬化したシリコーンゴム被覆層を備えた織物からなる被覆織物。
【請求項１０】
エアバッグ用であることを特徴とする請求項９記載の被覆織物。
【請求項１１】
請求項１〜８のいずれか１項に記載の織物被覆用液状シリコーンゴム組成物を織物上に塗布し、該組成物を硬化させて織物上にシリコーンゴム被覆層を形成することを特徴とする被覆織物の製造方法。
【発明の詳細な説明】
【技術分野】
【０００１】
本発明は織物被覆に好適な織物被覆用液状シリコーンゴム組成物および被覆織物に関する。詳しくは、表面粘着性の少ない難燃性に優れたシリコーンゴム被覆織物を形成し得る織物被覆用液状シリコーンゴム組成物および該被覆織物に関する。
【背景技術】
【０００２】
溶剤を配合しない液状シリコーンゴム組成物で被覆した織物は広く使用されている。特開平５−２１４２９５号公報には、式：(ＣＨ3)2（ＣＨＣＨ２）ＳｉＯ1/2で示されるシロキサン単位、式：(ＣＨ3)3ＳｉＯ1/2で示されるシロキサン単位、式：ＳｉＯ4/2で示されるシロキサン単位からなるオルガノポリシロキサンレジンを含有する無溶剤付加硬化型のエアーバック用液状シリコーンゴムコーティング剤組成物が記載されている。しかし、該シリコーンゴムコーティング剤組成物で被覆された被覆織物は、表面粘着性が大きいという問題があった。特開平９−８７５８５号公報には、被覆織物の表面粘着性を改善するために有機チタン化合物を配合した、式：(ＣＨ3)2（ＣＨＣＨ２）ＳｉＯ1/2で示されるシロキサン単位、式：(ＣＨ3)3ＳｉＯ1/2で示されるシロキサン単位、式：ＳｉＯ4/2で示されるシロキサン単位からなるオルガノポリシロキサンレジンを含有する無溶剤付加硬化型のエアーバック用液状シリコーンゴムコーティング剤組成物が記載されている。しかし、被覆織物の表面粘着性の改善は未だ不十分であった。
【０００３】
特表２００６−５２１４１９号公報には、モース硬度が４．５以下で平均粒径３．０μｍ以下の充填剤を特定量含有する編織布の被覆に好適な付加硬化型のオルガノポリシロキサン組成物が記載されている。また、特開平９−３７７８号公報には、水酸化アルミニウムを配合したシリコーンゴム組成物で被覆したエアバッグ用基布が記載されている。しかし、これらの組成物で被覆した被覆織物は、近年の難燃性に対する高い要求に応えることが難しいという問題があった。また、難燃性を向上させるために、水酸化アルミニウムの配合量を増やすと、織物へのコーティング作業性が悪化したり、被覆織物の柔軟性が失われ被覆布を折り畳むことが困難になったりするという問題があった。
【特許文献１】特開平５−２１４２９５号公報
【特許文献２】特開平９−８７５８５号公報
【特許文献３】特表２００６−５２１４１９号公報
【特許文献４】特開平９−３７７８号公報
【発明の開示】
【発明が解決しようとする課題】
【０００４】
また、上記の水酸化アルミニウムを配合したシリコーンゴム組成物で被覆した被覆織物は、高温物質が接触すると容易に高温物質が被覆織物を貫通してしまい、高温物質の接触に対する被覆織物の貫通抵抗性が低いという問題があることも判明した。
本発明は、上記問題点を解消するために為されたものであり、表面粘着性が少なく、難燃性に優れた被覆織物、および該被覆織物を形成するための織物被覆用液状シリコーンゴム組成物を提供することを目的とする。
【課題を解決するための手段】
【０００５】
本発明の目的は、補強性シリカ微粉末を０．０６〜３５質量％含有し、水酸化アルミニウムを６〜３０質量％含有し、溶剤およびレジン状オルガノポリシロキサンを含有せず、硬化物のＪＩＳ  Ｋ６２５１に規定される伸びが１５０％以上であることを特徴とする織物被覆用液状シリコーンゴム組成物によって達成される。
【０００６】
前記織物被覆用液状シリコーンゴム組成物の硬化物のＪＩＳ  Ｋ６２５３に規定されるタイプＡデュロメータによる硬さは、３０以上であることが好ましく、ＪＩＳ  Ｋ６２５１に規定される引張強さは、２．０ＭＰａ以上であることが好ましい。
【０００７】
前記織物被覆用液状シリコーンゴム組成物は、ヒドロシリル化反応硬化型液状シリコーンゴム組成物であることが好ましい。好ましいヒドロシリル化反応硬化型液状シリコーンゴム組成物としては、下記成分からなる織物被覆用液状シリコーンゴム組成物が例示される。
（Ａ）（Ａ−１）アルケニル基の含有量が０．５質量％未満であり分子鎖末端にのみアルケニル基を有するジオルガノポリシロキサン、および、（Ａ−２）アルケニル基の含有量が０．５〜１０．０質量％であるアルケニル基含有ジオルガノポリシロキサン｛（Ａ−１）成分中のアルケニル基のモル数に対して（Ａ−２）成分中のアルケニル基のモル数が、３．８倍未満となる量｝からなる混合物であるアルケニル基含有ジオルガノポリシロキサン  １００質量部
（Ｂ）一分子中に少なくとも２個のケイ素原子結合水素原子を有するオルガノハイドロジェンポリシロキサン  ［（Ｂ）成分中のケイ素原子結合水素原子と（Ａ）成分中のアルケニル基とのモル比が（０．９：１．０）〜（５．０：１．０）となる量］、
（Ｃ）ヒドロシリル化反応触媒  ［本組成物を硬化させる量］
（Ｄ）補強性シリカ微粉末  ０．１〜５０質量部、および、
（Ｅ）水酸化アルミニウム  １０〜３０質量部
【０００８】
前記織物被覆用液状シリコーンゴム組成物の２５℃における粘度は、１〜１００Ｐａ・ｓであることが好ましい。
【０００９】
また、本発明は、前記織物被覆用液状シリコーンゴム組成物の硬化物で被覆されたことを特徴とする、硬化したシリコーンゴム被覆層を備えた織物からなる被覆織物でありうる。
【００１０】
前記被覆織物は、エアバッグ用として好適に使用することができる。
【００１１】
また、本発明は、前記織物被覆用液状シリコーンゴム組成物を織物上に塗布し、該組成物を硬化させて織物上にシリコーンゴム被覆層を形成することを特徴とする被覆織物の製造方法でありうる。
【発明の効果】
【００１２】
本発明の織物被覆用液状シリコーンゴム組成物は、織物上に塗布し、次いで硬化して織物上にシリコーンゴム被覆層を形成することで、圧力差のある２つの区域間の圧力差を維持できる被覆織物を形成することができる。また、本発明の織物被覆用液状シリコーンゴム組成物は、レジン状オルガノポリシロキサンを含まないので、本発明の織物被覆用液状シリコーンゴム組成物で織物を被覆してなる被覆織物の表面粘着性が少ないという特徴がある。また、前記被覆織物は、難燃性に優れると共に、高温物質の接触に対する貫通抵抗性に優れるので、エアバッグ等に用いられた場合は、エアバッグ展開時の局部的な高温ガスや火の粉等との接触に耐えることができる。また、前記被覆織物は、柔軟性に優れ、小さく折り畳むことができるという特徴がある。
【発明を実施するための最良の形態】
【００１３】
以下に本発明の織物被覆用液状シリコーンゴム組成物（以下本発明組成物）を詳細に説明する。
本発明組成物は、０．０６〜３５質量％、好ましくは、３〜２５質量％、さらに好ましくは４〜１５質量％の補強性シリカ微粉末を含有する。補強性シリカ微粉末の含有量が上記範囲下限未満であると、本発明組成物を被覆してなる被覆織物の難燃性および高温物質の接触に対する被覆織物の貫通抵抗性が悪化するからである。また、補強性シリカ微粉末の含有量が上記範囲上限を超えると、本発明組成物の織物への塗工作業性が悪化したり、本発明組成物を被覆してなる被覆織物の柔軟性が悪化したりする場合がある。補強性シリカ微粉末としては、シリコーンゴム組成物に配合される従来公知とされるシリカ微粉末が使用可能であり、乾式法シリカ（フュームドシリカ）、沈降法シリカ、これらの補強性シリカ微粉末表面が有機ケイ素化合物などで処理された疎水性シリカが例示される。これらの中でも比表面積が５０ｍ2/g以上の補強性シリカ微粉末が好ましい。
【００１４】
本発明組成物は、６〜３０質量％、好ましくは、８〜２５質量％の水酸化アルミニウムを含有する。水酸化アルミニウムの含有量が上記範囲下限未満であると、本発明組成物を被覆してなる被覆織物の難燃性が不十分となるからであり、一方、水酸化アルミニウムの含有量が上記範囲上限を超えると、本発明組成物の織物への塗工作業性が悪化したり、本発明組成物を被覆してなる被覆織物の柔軟性が悪化したり、本発明組成物を被覆してなる被覆織物の高温物質との接触に対する貫通抵抗性が十分でなくなるからである。
【００１５】
水酸化アルミニウムの平均粒子径は、１０．０μｍ以下であることが好ましく、２．０μｍ以下であることがより好ましく、０．０３〜１．５μｍであることが特に好ましい。また、水酸化アルミニウムは、予め表面処理されていてもよく、表面処理剤としては、ステアリン酸、オレイン酸等の脂肪酸又はその金属塩；ステアリン酸メチル、ステアリン酸ブチル等の脂肪酸エステル；メチルトリメトキシシラン、メチルトリエトキシシラン、ビニルトリメトキシシラン、ビニルトリエトキシシラン、ヘキサメチルジシラザン、ジビニルテトラメチルジシラザン等のシランカップリング剤；が例示される。
【００１６】
本発明組成物は、硬化後のＪＩＳ  Ｋ６２５１に規定される伸びが１５０％以上である必要がある。本発明組成物の硬化物の伸びが１５０％未満であると、織物被覆用液状シリコーンゴム組成物を被覆してなる被覆織物の、難燃性が悪化するからである。硬化後のＪＩＳ  Ｋ６２５１に規定される伸びの上限は特に限定されないが、一般的には、他の特性との関係から最大で６００％程度である。
【００１７】
本発明組成物の硬化物のＪＩＳ  Ｋ６２５３に規定されるタイプＡデュロメータによる硬さは３０以上であることが好ましい。ＪＩＳ  Ｋ６２５３に規定されるタイプＡデュロメータによる硬さが３０未満であると、高温物質との接触に対する被覆織物の貫通抵抗性が十分でなくなる傾向があるからである。またＪＩＳ  Ｋ６２５３に規定されるタイプＡデュロメータによる硬さの上限は特に限定されないが、５５以上であると本発明組成物を被覆してなる被覆織物の柔軟性が悪化する傾向がある。
【００１８】
本発明組成物は、硬化後のＪＩＳ  Ｋ６２５１に規定される引張強さが２．０ＭＰａ以上であることが好ましい。本発明組成物の硬化物の引張強さが２．０ＭＰａ未満であると、高温物質との接触に対する被覆織物の貫通抵抗性が十分でなくなる傾向があるからである。硬化後のＪＩＳ  Ｋ６２５１に規定される引張強さの上限は特に限定されないが、一般的には、他の特性との関係から最大で８．０ＭＰａ程度である。
【００１９】
本発明組成物は、レジン状オルガノポリシロキサンを含有しないので、本発明組成物を被覆してなる被覆織物の表面粘着性が少ない。レジン状オルガノポリシロキサンとは、分子構造中に網目状構造を有するオルガノポリシロキサンであり、式：：(ＣＨ3)3ＳｉＯ1/2で示されるシロキサン単位、式：ＳｉＯ4/2で示されるシロキサン単位からなるオルガノポリシロキサンレジン；式：(ＣＨ3)2（ＣＨＣＨ２）ＳｉＯ1/2で示されるシロキサン単位、式：ＳｉＯ4/2で示されるシロキサン単位からなるオルガノポリシロキサンレジン；式：(ＣＨ3)2（ＣＨＣＨ２）ＳｉＯ1/2で示されるシロキサン単位、式：(ＣＨ3)3ＳｉＯ1/2で示されるシロキサン単位、式：ＳｉＯ4/2で示されるシロキサン単位からなるオルガノポリシロキサンレジン；式：(ＣＨ3)2（ＣＨＣＨ２）ＳｉＯ1/2で示されるシロキサン単位、式：(ＣＨ3)3ＳｉＯ1/2で示されるシロキサン単位、式：(ＣＨ3)2ＳｉＯ2/2で示されるシロキサン単位、式：ＳｉＯ4/2で示されるシロキサン単位からなるオルガノポリシロキサンレジン；が例示される。
【００２０】
本発明組成物は液状であり、粘度は２５℃において１〜１００Ｐａ・ｓの範囲内であることが好ましく、５〜１００Ｐａ・ｓの範囲内であることがより好ましく、１０〜５０Ｐａ・ｓの範囲内であることが特に好ましい。また、本発明組成物は粘度調整のためのトルエン、キシレン、イソプロピルアルコール、メチルエチルケトン等の溶剤を含まない。本発明組成物を織物に塗布する際の取扱い作業性に優れ、生産性が良好であり、被覆層に欠陥が生じにくいという傾向があるからである。
【００２１】
本発明組成物は、ヒドロシリル化反応硬化型液状シリコーンゴム組成物であることが好ましい。好ましい、ヒドロシリル化反応硬化型液状シリコーンゴム組成物としては、下記の（Ａ）〜（Ｅ）成分からなる組成物が例示される。
（Ａ）（Ａ−１）アルケニル基の含有量が０．５質量％未満であり分子鎖末端にのみアルケニル基を有するジオルガノポリシロキサン、および、（Ａ−２）アルケニル基の含有量が０．５〜１０．０質量％であるアルケニル基含有ジオルガノポリシロキサン｛（Ａ−１）成分中のアルケニル基のモル数に対して（Ａ−２）成分中のアルケニル基のモル数が、３．８倍未満となる量｝からなる混合物であるアルケニル基含有ジオルガノポリシロキサン  １００質量部
（Ｂ）一分子中に少なくとも２個のケイ素原子結合水素原子を有するオルガノハイドロジェンポリシロキサン  ［（Ｂ）成分中のケイ素原子結合水素原子と（Ａ）成分中のアルケニル基とのモル比が（０．９：１．０）〜（２．５：１．０）となる量］、
（Ｃ）ヒドロシリル化反応触媒  ［本組成物を硬化させる量］
（Ｄ）補強性シリカ微粉末  ０．１〜５０質量部、および、
（Ｅ）水酸化アルミニウム  １０〜３０質量部
【００２２】
以下に上記各成分を詳細に説明する。
（Ａ）アルケニル基含有ジオルガノポリシロキサンは、本発明組成物の主剤である。アルケニル基としては、ビニル基、アリル基、ブテニル基、ペンテニル基、ヘキセニル基、ヘプテニル基が例示され、好ましくは、ビニル基である。また、(Ａ)成分中のアルケニル基以外のケイ素原子に結合する有機基としては、メチル基、エチル基、プロピル基、ブチル基、ペンチル基、ヘキシル基等のアルキル基；フェニル基、トリル基、キシリル基等のアリール基；３−クロロプロピル基、３,３,３−トリフルオロプロピル基等のハロゲン化アルキル基が例示され、好ましくは、メチル基、フェニル基であり、特に好ましくはメチル基である。(Ａ)成分は、（Ａ−１）アルケニル基の含有量が０．５質量％未満である分子鎖末端にのみアルケニル基を有するジオルガノポリシロキサン、および、（Ａ−２）アルケニル基の含有量が０．５〜１０．０質量％であるアルケニル基含有ジオルガノポリシロキサンからなる混合物であることを特徴とする。
【００２３】
（Ａ−１）成分は、（Ａ）成分の主成分であり、分子鎖末端にのみアルケニル基を有するジオルガノポリシロキサンであり、分子鎖両末端がアルケニルジオルガノシロキシ基で封鎖されたジオルガノポリシロキサンであることが好ましい。アルケニル基及びアルケニル基以外のケイ素原子に結合する有機基としては、上記の基が例示される。（Ａ−１）成分中のアルケニル基は、０．５質量％未満であり、好ましくは０．０８質量％以上０．５質量％未満の範囲であり、特に好ましくは０．０９質量％以上０．３質量％以下の範囲である。（Ａ−１）成分が、複数のアルケニル基含有量が０．５質量％未満のアルケニル基含有ジオルガノポリシロキサンの混合物である場合、（Ａ−１）成分中のアルケニル基は、混合物としての平均で０．０８質量％以上０．５質量％未満の範囲であることが好ましく、０．０９質量％以上０．３質量％以下の範囲であることが特に好ましい。
【００２４】
(Ａ−１)成分の２５℃における粘度は限定されないが、好ましくは、１００〜１，０００，０００ｍＰａ・ｓの範囲内であり、さらに好ましくは、３００〜１００，０００ｍＰａ・ｓの範囲内であり、特に好ましくは、１，０００〜５０，０００ｍＰａ・ｓの範囲内である。
【００２５】
(Ａ−１)成分としては、分子鎖両末端ジメチルビニルシロキシ基封鎖ジメチルポリシロキサン、これらのオルガノポリシロキサンのメチル基の一部または全部をエチル基、プロピル基等のアルキル基；フェニル基、トリル基等のアリール基；３,３,３−トリフルオロプロピル基等のハロゲン化アルキル基で置換したジオルガノポリシロキサン、これらのジオルガノポリシロキサンのビニル基の一部または全部をアリル基、プロペニル基等のアルケニル基で置換したオルガノポリシロキサン、およびこれらのジオルガノポリシロキサンの二種以上の混合物が例示される。中でも、分子鎖両末端ジメチルビニルシロキシ基封鎖ジメチルポリシロキサンであることが好ましい。本発明組成物の低粘度化と、本発明組成物の硬化後の物理特性の維持とを両立させることが容易だからである。
【００２６】
（Ａ−２）成分は、アルケニル基の含有量が０．５〜１０．０質量％の範囲であるジオルガノポリシロキサンである。好ましいジルガノポリシロキサンとしては、分子鎖両末端がアルケニルジオルガノシロキシ基で封鎖されたジオルガノポリシロキサン；分子鎖両末端がアルケニルジオルガノシロキシ基で封鎖されたジオルガノシロキサン・アルケニルオルガノシロキサン共重合体；分子鎖両末端がトリオルガノシロキシ基で封鎖されたジオルガノシロキサン・アルケニルオルガノシロキサン共重合体；環状ジオルガノシロキサン・アルケニルオルガノシロキサン共重合体；分子鎖両末端がトリオルガノシロキシ基で封鎖されたアルケニルオルガノポリシロキサン；であることが好ましい。アルケニル基及びアルケニル基以外のケイ素原子に結合する有機基としては、上記の基が例示される。（Ａ−２）成分中のアルケニル基は、０．５〜１０．０質量％であり、好ましくは０．７〜８．０質量％の範囲である。
【００２７】
（Ａ−２）成分の分子構造は直鎖状であり、一部分岐を含んでいても良い。またそれらの２種以上の混合物であってもよい。(Ａ−２)成分の２５℃における粘度は限定されないが、好ましくは０．１〜５０Ｐａ・ｓの範囲内である。（Ａ−２）成分の粘度が上記範囲内であると、本発明組成物の塗布性・作業性が向上するからである。
【００２８】
このような(Ａ−２)成分としては、分子鎖両末端ジメチルビニルシロキシ基封鎖ジメチルポリシロキサン、分子鎖両末端ジメチルビニルシロキシ基封鎖ジメチルシロキサン・メチルビニルシロキサン共重合体、分子鎖両末端トリメチルシロキシ基封鎖ジメチルシロキサン・メチルビニルシロキサン共重合体、これらのジオルガノポリシロキサンのメチル基の一部または全部をエチル基、プロピル基等のアルキル基；フェニル基、トリル基等のアリール基；３,３,３−トリフルオロプロピル基等のハロゲン化アルキル基で置換したジオルガノポリシロキサン、これらのジオルガノポリシロキサンのビニル基の一部または全部をアリル基、プロペニル基等のアルケニル基で置換したオルガノポリシロキサン、およびこれらのオルガノポリシロキサンの二種以上の混合物が例示される。中でも、分子鎖両末端ジメチルビニルシロキシ基封鎖ジメチルポリシロキサン、分子鎖両末端ジメチルビニルシロキシ基封鎖ジメチルシロキサン・メチルビニルシロキサン共重合体、分子鎖両末端トリメチルシロキシ基封鎖ジメチルシロキサン・メチルビニルシロキサン共重合体であることが好ましい。
【００２９】
（Ａ−２）成分の配合量は、（Ａ−１）成分中のアルケニル基のモル数に対して（Ａ−２）成分中のアルケニル基のモル数は、３．８倍未満となる量であり、１．５〜３．５倍であることが好ましい。（Ａ−１）成分中のアルケニル基のモル数に対して（Ａ−２）成分中のアルケニル基のモル数が３．８倍以上であると、本発明組成物の硬化後のＪＩＳ  Ｋ６２５１に規定する伸びが悪化する傾向があり、本発明組成物を被覆してなる被覆織物の難燃性が悪化する傾向があるからである。
【００３０】
(Ｂ)成分は、後記する（Ｃ）ヒドロシリル反応触媒の存在下、（Ａ）成分と反応、架橋する本発明組成物の硬化剤である。(Ｂ)成分中のケイ素原子に結合する有機基としては、メチル基、エチル基、プロピル基、ブチル基、ペンチル基、ヘキシル基等のアルキル基；フェニル基、トリル基、キシリル基等のアリール基；３−クロロプロピル基、３,３,３−トリフルオロプロピル基等のハロゲン化アルキル基が例示され、好ましくは、メチル基、フェニル基である。（Ｂ）成分の配合量は、このオルガノハイドロジェンポリシロキサン中のケイ素原子結合水素原子のモル数と(Ａ)成分中のアルケニル基のモル数の比率が（０.９：１．０）〜（５．０：１．０）となる量であり、該モル比は（１．０：１．０）〜（４．５：１．０）が好ましい。（Ｂ）成分の配合量が上記範囲の下限未満であると、本発明組成物が十分に硬化しなかったり織物に被覆する際十分に接着しなかったりする場合があるからである。一方、（Ｂ）成分の配合量が上記範囲の上限を超えると本発明組成物の伸びなどの硬化後の物理特性が悪化したりする場合があるからである。
【００３１】
（Ｂ）成分の分子構造は特に限定されないが、例えば、直鎖状、分岐状、環状のいずれでもよい。（Ｂ）成分の２５℃における粘度は限定されないが、１〜１，０００，０００ｍＰａ・ｓの範囲内であることが好ましく、１〜５００ｍＰａ・ｓの範囲内であることがより好ましい。（Ｂ）成分としては、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端ジメチルハイドロジェンシロキシ基封鎖ジメチルシロキサン・メチルハイドロジェンシロキサン共重合体、分子鎖両末端ジメチルフェニルシロキシ基封鎖メチルフェニルシロキサン・メチルハイドロジェンシロキサン共重合体、環状メチルハイドロジェンポリシロキサン、これらのオルガノポリシロキサンのメチル基の一部または全部をエチル基、プロピル基等のアルキル基；フェニル基、トリル基等のアリール基；３，３，３−トリフルオロプロピル基等のハロゲン化アルキル基で置換したオルガノポリシロキサン、およびこれらのオルガノポリシロキサンの二種以上の混合物が例示される。
【００３２】
(Ｃ)成分のヒドロシリル化反応触媒は、（Ａ）成分中のアルケニル基と（Ｂ）成分中のケイ素原子結合水素原子とのヒドロシリル化反応を促進する触媒である。（Ｃ）成分としては、ヒドロシリル化反応促進作用と入手が比較的容易である点から、白金化合物が好ましい。該白金化合物としては、白金微粉末；塩化白金酸や塩化白金酸のアルコール溶液；塩化白金酸のオレフィン錯体、塩化白金酸とアルケニルシロキサンとの錯体；白金のジケトン錯体；シリカ、アルミナ、カーボン等に担持された金属白金；白金化合物を含有する熱可塑性樹脂粉末が例示される。白金化合物以外の白金族金属系触媒としては、ロジウム、ルテニウム、イリジウム及びパラジウム系化合物、例えば、ＲｈＣｌ(ＰＰｈ3)3、ＲｈＣｌ(ＣＯ)(ＰＰｈ3)2、Ｒｕ3(ＣＯ)12、ＩｒＣｌ(ＣＯ)(ＰＰｈ3)2、Ｐｄ(ＰＰｈ3)4が例示される。なお、前記式中、Ｐｈはフェニル基である。
【００３３】
（Ｃ）成分の配合量は、通常、(Ａ)成分１００万質量部に対して白金族金属として０.１〜５００質量部、好ましくは１〜５０質量部の範囲内である。これは上記範囲の下限未満では反応が充分に進行せず、上記範囲の上限を超えると不経済であるためである。
【００３４】
（Ｄ）補強性シリカ微粉末は、本発明組成物の硬化物の機械的強度を向上させることで、下記の（Ｅ）成分と共同して本発明組成物を被覆してなる被覆織物の高温物質との接触に対する被覆織物の貫通抵抗性を向上させるための成分である。（Ｄ）成分としては乾式法シリカ（フュームドシリカ）、沈降法シリカ、これらの補強性シリカ微粉末表面が有機ケイ素化合物などで処理された疎水性シリカが例示される。これらの中でも比表面積が５０ｍ2/g以上の補強性シリカ微粉末が好ましい。補強性シリカ微粉末の配合量は(Ａ)成分１００質量部に対して０．１〜５０質量部が好ましく、５〜２０質量部の範囲内がより好ましい。
【００３５】
（Ｅ）水酸化アルミニウムは、本発明組成物に難燃性を付与するための必須の成分であり、上記の通りである。（Ｅ）成分の配合量は、（Ａ）成分１００質量部に対して１０〜３０質量部であることが好ましい。
【００３６】
また、本発明組成物の貯蔵安定性を向上させたり、取扱作業性を向上させたりするために、１−エチニルシクロヘキサノール、２−メチル−３−ブチン−２−オール、３,５−ジメチル−１−ヘキシン−３−オール、３，５−ジメチル−１−オクチン−３−オール、２−フェニル−３−ブチン−２−オール等のアセチレン系化合物；３−メチル−３−ペンテン−１−イン、３,５−ジメチル−３−ヘキセン−１−イン等のエンイン化合物；テトラメチルテトラビニルシクロテトラシロキサン等の粘度１０ｍＰａ・ｓ以下の環状アルキルアルケニルポリシロキサン（アルケニル基含有量２０質量％以上）；ベンゾトリアゾール等のトリアゾール類、フォスフィン類、メルカプタン類、ヒドラジン類等の硬化抑制剤を含有することが好ましい。これらの硬化抑制剤の含有量は限定されないが、(Ａ)成分１００質量部に対して０.００１〜５質量部の範囲内であることが好ましい。
【００３７】
さらに本発明組成物と織物との接着性を向上させるために、接着付与剤としてメチルトリメトキシシラン、エポキシ基含有オルガノアルコキシシラン、アクリロキシ基含有オルガノアルコキシシラン、メタクリロキシ基含有オルガノアルコキシシランなどのアルコキシシラン類；エポキシ基含有オルガノポリシロキサン；分子鎖両末端ジメチルヒドロキシシロキシ基封鎖ジメチルシロキサン・メチルビニルシロキサン共重合体；グリシドキシプロピルトリメトキシシランと分子鎖両末端ジメチルヒドロキシシロキシ基封鎖ジメチルシロキサン・メチルビニルシロキサン共重合体の反応混合物；などを配合してもよい。
【００３８】
また、前記接着付与剤に加えて、接着促進剤として、有機チタン酸エステル類などの有機チタン化合物；チタンキレート化合物、アルミキレート化合物、ジルコニウムキレート化合物などの金属キレート化合物を配合してもよい。中でも、金属キレート化合物と上記のオルガノアルコキシラン類等の接着付与剤を併用することが、接着性の向上の点から好ましい。接着促進剤および接着付与剤の配合量は、(Ａ)成分１００質量部に対して０.０５〜５質量部の範囲内であることが好ましく、０．１〜３質量部の範囲内であることがさらに好ましい。
【００３９】
さらには、シリコーンゴム組成物の添加剤として従来公知とされる各種添加剤、例えば、石英粉末、珪藻土、炭酸カルシウム、炭酸マグネシウム等の増量充填剤；酸化セリウム、水酸化セリウム、酸化鉄等の耐熱剤；ベンガラ、酸化チタン、カーボンブラック等の顔料；を配合することは、本発明の目的を損なわない限り差し支えない。
【００４０】
本発明組成物を調製する方法は限定されず、(Ａ)成分〜(Ｅ)成分、および必要に応じてその他任意の成分を混合することにより調製することができるが、予め(Ａ)成分の一部と(Ｄ)成分を加熱混合して調製したマスターバッチに、残余の（Ａ）成分と(Ｂ)成分、(Ｃ)成分、（Ｅ）成分を配合することが好ましい。なお、その他任意の成分を配合する必要がある場合、マスターバッチを調製する際に配合してもよく、また、これが加熱混合により変質する場合には、残余の（Ａ）成分と(Ｂ)成分、(Ｃ)成分、（Ｅ）成分を配合する際に配合することが好ましい。また、このマスターバッチを調製する際、前記のシランカップリング剤等の有機ケイ素化合物を添加して、(Ｄ)成分の表面をin-situ処理してもよい。本発明組成物を調製する際、２本ロール、ニーダーミキサー、ロスミキサー等の周知の混練装置を用いることができる。
【００４１】
また、本発明組成物は、前記(Ａ)成分、前記(Ｃ)成分、前記(Ｄ)成分、および（Ｅ）成分を含み、前記(Ｂ)成分を含まない組成物(Ｉ)と、前記(Ａ)成分、前記(Ｂ)成分、前記(Ｄ)成分、および（Ｅ）成分を含み、前記(Ｃ)成分を含まない組成物(II)とからなる２液型の織物被覆用液状シリコーンゴム組成物であることが、貯蔵安定性の点から好ましい。
【００４２】
本発明被覆織物は、織物が前記織物被覆用液状シリコーンゴム組成物で被覆されてなる。織物としては、ナイロン６、ナイロン６６、ナイロン４６などのポリアミド繊維織物；ポリエチレンテレフタレート、ポリブチレンテレフタレートなどのポリエステル繊維織物；ポリアクリロニトリル繊維織物、アラミド繊維織物、ポリエーテルイミド繊維織物、ポリサルフォン系繊維織物、炭素繊維織物、レーヨン繊維織物、ポリエチレン繊維織物あるいはこれらの繊維からなる不織物が例示される。中でも、経済性や強度の面から、ポリアミド繊維織物またはポリエステル繊維織物が好ましい。織物組織は特に限定されず、生産性や厚みの点から平織物であることが一般的であるが、織物構造の中央部に袋状の空間を有する袋織織物も好適に使用することができる。
【００４３】
織物上に前記織物被覆用液状シリコーンゴム組成物を塗布する方法としては、スプレー、グラビアコーティング、バーコーティング、ナイフコーティング、パッティング、スクリーン印刷、ディッピングなどの公知の方法が挙げられる。本発明組成物の塗布量は、２５〜１５０ｇ/ｍ２であることが一般的であるが、２５〜４０ｇ/ｍ２の塗布量でも十分な難燃性、滑脱抵抗、機密性を付与することができる。織物上に塗布された本発明組成物被覆層の硬化は１５０〜２００℃で、１〜２分間加熱硬化することが一般的である。
【００４４】
本発明被覆織物は１層の本発明組成物からなる被覆層を有するが、必要に応じて任意の追加的被覆層を設けてもよい。このような追加的な被覆層は、被覆織物の表面の磨耗性を向上したり、被覆織物の強度を向上したりすることを目的とすることが一般的であり、プラスチックフィルム、織物、不織物、他の弾性被覆剤からなる被覆層が例示される。
【実施例】
【００４５】
以下に本発明を実施例にて説明する。なお、本発明は下記実施例に限定されるものではない。また、実施例中、粘度は２５℃における値であり、Ｍｅはメチル基を示し、Ｖｉはビニル基を示す。
【００４６】
［シリコーンゴムの物理的特性の測定方法］
表１及び表２に記載された組成を有する液状シリコーンゴム組成物を２０ＭＰａの圧力下１５０℃で５分間プレス加硫して厚さ２ｍｍの硬化ゴム片を得た。このシリコーンゴムの硬さをＪＩＳ  Ｋ  ６２５３に規定のタイプＡデュロメータにより測定した。また、伸びと引張強さをＪＩＳ  Ｋ  ６２５１に規定の方法により測定した。
【００４７】
［被覆織物の製造］
４２０ｄｔｅｘ／１４４フィラメント糸を使用した経糸密度４６本／インチ、緯糸密度４６本/インチのナイロン６６織物に表１及び表２に記載された組成を有する液状シリコーンゴム組成物を被覆重量が３０〜４０ｇ／ｍ２となるように塗布し、１８０℃の加熱炉中で２分間保持して液状シリコーンゴム組成物を硬化させ、被覆織物を製造した。
【００４８】
［難燃性の測定方法］
上記方法で製造した被覆織物の難燃性をＦＭＶＳＳ３０２に規定の方法により評価した。ＦＭＶＳＳ３０２による炎の伝播速度は、５０ｍｍ／ｍｉｎ以下であることが好ましい。近年難燃性への要求は高くなっており、エアバッグ等に用いられる場合は、炎の伝播速度が上記範囲内であることを要望されることが多くなっている。
【００４９】
［貫通抵抗性試験方法］
４５０℃に加熱した直径１０ｍｍの炭素鋼製の金属棒を荷重０．０５Ｎで、上記方法で製造した被覆織物に押し当て、金属棒が被覆織物を貫通するまでの時間を測定した。貫通に要する時間は、２秒以上であることが好ましい。貫通に要した時間が上記範囲内であると、エアバッグ等に用いられた場合、エアバッグ作動時の局部的な高温ガスとの接触や火の粉などの高温物質との接触にも被覆織物が耐えることができるので、比較的長時間機密性を保つことができ、エアバッグ等の信頼性を向上することができる。貫通に要した時間が２秒以上の場合を合格として○、２秒未満の場合を不合格として×と評価した。
【００５０】
［柔軟性試験方法］
ＡＳＴＭ  Ｄ  ４０３２「Standard Test Method for Stiffness of Fabric by Circular Bend Procedure」に規定された方法により上記方法で製造した被覆織物の押し込み作業に要する荷重を測定して、被覆織物の柔軟性を評価した。押し込み荷重は、１０Ｎ以下であることが好ましく、押し込み荷重が上記範囲内であると、被覆織物を小さく折り畳むことができる。押し込み荷重が１０Ｎ以下を合格として○、１０Ｎを越える場合を不合格として×と評価した。
【００５１】
［表面粘着性の評価方法］
上記方法で製造した被覆織物の被覆面を触指して、表面粘着性の有無を評価した。
【００５２】
調製例１
粘度４０，０００ｍＰａ・ｓの分子鎖両末端ジメチルビニルシロキシ基封鎖ジメチルポリシロキサン  １００質量部、ＢＥＴ比表面積２２５ｍ２／ｇのフュームドシリカ  ４０質量部、ヘキサメチルジシラザン  ７質量部、水  ２質量部、粘度２０ｍＰａ・ｓの分子鎖両末端ジメチルヒドロキシシロキシ基封鎖ジメチルシロキサン・メチルビニルシロキサン共重合体（ビニル基含有量約１１質量％）  ０．２質量部をロスミキサーに投入し、室温で均一になるまで混合した後、減圧下２００℃で２時間加熱処理して流動性のあるシリカマスターバッチを調製した。
【００５３】
［実施例１〜７］
表１に示した配合量で各成分を均一に混合して液状シリコーンゴム組成物を調製した。各液状シリコーンゴム組成物の物理的特性、各液状シリコーンゴム組成物で被覆した被覆織物の難燃性を上記方法で測定し、貫通抵抗性試験および柔軟性試験の評価結果、および、表面粘着性の有無と共に表１に示した。
【００５４】
［比較例１〜６］
表２に示した配合量で各成分を均一に混合して液状シリコーンゴム組成物を調製した。各液状シリコーンゴム組成物の物理的特性、各液状シリコーンゴム組成物で被覆した被覆織物の難燃性を上記方法で測定し、貫通抵抗性試験および柔軟性試験の評価結果、および、表面粘着性の有無と共に表２に示した。
【００５５】
表１および表２中の各成分は以下の通りである。なお、表１および表２中の（Ａ−２Ｖｉ基モル数）／（Ａ−１Ｖｉ基モル数）は、各シリコーンゴム組成物に配合された（Ａ−２）成分中のビニル基モル数を（Ａ−１）成分中のビニル基モル数で割った商である。なお、各シリコーンゴム組成物中の（Ａ−１）成分のビニル基には、上記調製例１で調製したシリカマスターバッチ中の（Ａ−１）成分のビニル基も含む。
【００５６】
シリカマスターバッチ
調製例１で調製したシリカマスターバッチ。シリカマスターバッチ  １００質量部あたり、下記ａ−１  ７１質量部、下記ＡＤ−１  ０．１質量部、（Ｄ）成分：フュームドシリカ  ２９質量部が含まれる。
【００５７】
Ａ−１成分
ａ−１：粘度４０，０００ｍＰａ・ｓの分子鎖両末端ジメチルビニルシロキシ基封鎖ジメチルポリシロキサン。ビニル基含有量約０．０９質量％
ａ−２：粘度１０，０００ｍＰａ・ｓの分子鎖両末端ジメチルビニルシロキシ基封鎖ジメチルポリシロキサン。ビニル基含有量約０．２３質量％
Ａ−２成分
ａ−３：粘度３５０ｍＰａ・ｓの分子鎖両末端ジメチルビニルシロキシ基封鎖ジメチルシロキサン・メチルビニルシロキサン共重合体。ビニル基含有量約１．１７質量％  
ａ−４：粘度１５，０００ｍＰａ・ｓの分子鎖両末端トリメチルシロキシ基封鎖ポリメチルビニルシロキサン。ビニル基含有量約７．８質量％
ａ−５：粘度４０，０００ｍＰａ・ｓの分子鎖両末端トリメチルシロキシ基封鎖ジメチルシロキサン・メチルビニルシロキサン共重合体。ビニル基含有量約０．５質量％
ａ−６：粘度３７０ｍＰａ・ｓの分子鎖両末端ジメチルビニルシロキシ基封鎖ジメチルポリシロキサン。ビニル基含有量約０．５質量％
Ｂ成分
ｂ−１：動粘度５．５ｍｍ２／ｓの分子鎖両末端トリメチルシロキシ基封鎖ジメチルシロキサン・メチルハイドロジェンシロキサン共重合体。ケイ素原子結合水素原子含有量約０．７３質量％
ｂ−２：動粘度１２ｍｍ２／ｓの分子鎖両末端トリメチルシロキシ基封鎖ジメチルシロキサン・メチルハイドロジェンシロキサン共重合体。ケイ素原子結合水素原子含有量約  ０．８３質量％
Ｃ成分
白金の１，３−ジビニルテトラメチルジシロキサン錯体の１，３−ジビニルテトラメチルジシロキサン溶液。白金金属含有量約４０００ｐｐｍ。
Ｅ成分
ｅ−１：平均粒子径１．０μｍの水酸化アルミニウム（商品名：ハイジライトＨ４２Ｍ、昭和電工株式会社より購入）。
ｅ−２：平均粒子径１．０μｍのビニル基含有シランカップリング剤表面処理水酸化アルミニウム（商品名：ハイジライトＨ４２ＳＴＶ、昭和電工株式会社より購入）。
炭酸カルシウム
平均粒子径０．０７μｍ、ＢＥＴ比表面積２２ｇ／ｍ２の炭酸カルシウム。ステアリン酸表面処理品。
【００５８】
接着付与剤
ＡＤ−１：粘度２０ｍＰａ・ｓの分子鎖両末端ジメチルヒドロキシシロキシ基封鎖ジメチルシロキサン・メチルビニルシロキサン共重合体。ビニル基含有量約１１質量％
ＡＤ−２：メチルトリメトキシシラン
ＡＤ−３：３−メタクリロキシプロピルトリメトキシシラン
ＡＤ−４：３−グリシドキシプロピルトリメトキシシランと分子鎖両末端ジメチルヒドロキシシロキシ基封鎖ジメチルシロキサン・メチルビニルシロキサン共重合体の反応混合物
接着促進剤
ＡＤ−５:テトライソプロポキシキシチタネート
硬化遅延剤
Ｉｎｈ−１：粘度３．５ｍＰａ・ｓの環状メチルビニルポリシロキサン。ビニル基含有量約３０．７質量％
Ｉｎｈ−２：１−エチニルシクロヘキサノール
【００５９】
［表１］
2010053493.tif 000002
【００６０】
［表２］
2010053493.tif 000003
【産業上の利用可能性】
【００６１】
本発明の織物被覆用液状シリコーンゴム組成物は、加圧された布構造材が比較的長い期間一定の流体圧力を維持することが望ましい用途、例えばドライバー用、パッセンジャー用、サイドカーテン用などの車両用エアバッグ、航空機用緊急脱出シートや膨張性のイカダなどの用途に用いられる被覆織物に好適に用いることができる。本発明の被覆織物は、ドライバー用、パッセンジャー用、サイドカーテン用などの車両用エアバッグ、航空機用緊急脱出シートや膨張性のイカダなどに好適に用いることができる。